СПОСОБ ПОЛУЧЕНИЯ ПОЛИМЕРНОЙ ДИСПЕРСИИ И ПОЛИМЕРНАЯ ДИСПЕРСИЯ

1
2
1. Способ получения дисперсии водорастворимого полимера, включающий проведение полимеризации одного или нескольких водорастворимых анионных мономеров (m) и одного или нескольких неионных винильных мономеров (m), присутствующих в реакционной смеси, дополнительно содержащей
полимерный стабилизатор (В), представляющий собой полимер, образованный из одного или нескольких мономеров, относящихся к группе, состоящей из акриловой кислоты, метакриловой кислоты, итаконовой кислоты, 2-акриламид-2-метил-1-пропансульфоновой кислоты (AMPS), 2-акриламид-2-метил-1-бутансульфоновой кислоты (AMBS), акрилоилоксиэтилсульфоновой кислоты, метакрилоилоксиэтилсульфоновой кислоты, акрилоилоксипропилсульфоновой кислоты, метакрилоилоксипропилсульфоновой кислоты, винилсульфоновой кислоты, аллилсульфоновой кислоты, металлилсульфоновой кислоты, стиролсульфоновой кислоты, малеиновой кислоты, амида малеиновой кислоты и/или винилфосфоновой кислоты, или сополимер малеиновой кислоты или амида малеиновой кислоты, соответственно, со стиролом, простыми виниловыми эфирами или альфа-олефинами, и
полимерный совместный стабилизатор (С), представляющий собой полимер, образованный из одного или нескольких мономеров, относящихся к группе, состоящей из акриловой кислоты, метакриловой кислоты, винилсульфоната, стиролсульфоновой кислоты, итаконовой кислоты, винилфосфоновой кислоты, 2-акриламид-2-метил-1-пропансульфоновой кислоты (AMPS), 2-акриламид-2-метил-1-бутансульфоновой кислоты (AMBS), акрилоилоксиэтилсульфоновой кислоты, метакрилоилоксиэтилсульфоновой кислоты, акрилоилоксипропилсульфоновой кислоты и метакрилоилоксипропилсульфоновой кислоты,
причем среднемассовая молекулярная масса полимерного стабилизатора (В) составляет от приблизительно 20000 до приблизительно 1000000 г/моль, а среднемассовая молекулярная масса полимерного совместного стабилизатора (С) составляет от приблизительно 1000 до приблизительно 15000 г/моль.
2. Способ по п.1, где реакционная смесь представляет собой водную среду, а полимерная дисперсия представляет собой водную полимерную дисперсию.
3. Способ по любому из пп.1-2, где полимерные частицы/капли характеризуются средним размером не более приблизительно 25 мкм.
4. Способ по любому из пп.1-2, где в реакционной смеси и полимерной дисперсии присутствуют два или более совместных стабилизаторов (С).
5. Способ по любому из пп.1-2, где полимерный стабилизатор (В) и полимерный совместный стабилизатор (С) образованы из различных мономеров.
1
6. Способ по любому из пп.1-2, где в подходящем случае анионный мономер (m) относится к группе, состоящей из акриловой кислоты, метакриловой кислоты, (стиролсульфоновой кислоты), 2-акриламид-2-метил-1-пропансульфоновой кислоты (AMPS), 2-акриламид-2-метил-1-бутансульфоновой кислоты (AMBS), акрилоилоксиэтилсульфоновой кислоты, метакрилоилоксиэтилсульфоновой кислоты, акрилоилоксипропилсульфоновой кислоты, метакрилоилоксипропилсульфоновой кислоты, винилсульфоновой кислоты и их солей со щелочными металлами, щелочноземельными металлами или солей аммония.
2
7. Способ по п.1, где один или несколько неионных мономеров (m) относятся к группе, состоящей из акриламида, метакриламида, N-метилакриламида, N-метилметакриламида, N-этилакриламида, N-этилметакриламида, N-изопропилакриламида, N-изопропилметакриламида, N,N-диметилакриламида, N-трет-бутилакриламида, N-трет-бутилметакриламида, N-гидроксиэтилакриламида, N-(трис(гидроксиметил)метил)акриламида, N-винилформамида, N-винилацетамида, гидроксиалкилакрилата или гидроксиалкилметакрилата, содержащих С2-С4 алкил, алкилакрилата или алкилметакрилата, содержащих С1-С4 алкил, бензилакрилата или бензилметакрилата, сложных эфиров, образованных из акриловой или метакриловой кислоты и дигидрокси(полиэтиленоксида), содержащего 1-20 этиленоксидных звеньев, или сложных эфиров, образованных из акриловой или метакриловой кислоты и монометоксигидрокси(полиэтиленоксида), содержащего 1-20 этиленоксидных звеньев.
2
8. Способ по любому из пп.1-2, где один или несколько мономеров (m) относятся к группе, состоящей из акриламида, сложных эфиров акриловой или метакриловой кислот.
9. Способ по любому из пп.1-2, где количество неорганической соли составляет от 0 до приблизительно 1,9 мас.% в расчете на общую массу дисперсии или реакционной смеси.
10. Способ по любому из пп.1-2, где количество одной или нескольких неорганических солей составляет от 0 до приблизительно 0,5 мас.% в расчете на общую массу дисперсии или реакционной смеси.
1
11. Способ по любому из пп.1-2, где реакционная смесь содержит от приблизительно 3 до приблизительно 20 мол.% одного или нескольких водорастворимых анионных мономеров (m).
2
12. Способ по любому из пп.1-2, где реакционная смесь содержит от приблизительно 80 до приблизительно 97 мол.% одного или нескольких неионных винильных мономеров (m).
13. Способ по любому из пп.1-2, где реакционная смесь содержит от приблизительно 0,5 до приблизительно 3 мол.% полимерного стабилизатора (В).
14. Способ по любому из пп.1-2, где реакционная смесь содержит от приблизительно 3 до приблизительно 25 мол.% полимерного совместного стабилизатора (С).
15. Дисперсия водорастворимого полимера, содержащая
1
2
диспергированный полимер (А), образованный из одного или нескольких водорастворимых анионных мономеров (m) и одного или нескольких неионных винильных мономеров (m),
полимерный стабилизатор (В), представляющий собой полимер, образованный из одного или нескольких мономеров, относящихся к группе, состоящей из акриловой кислоты, метакриловой кислоты, итаконовой кислоты, 2-акриламид-2-метил-1-пропансульфоновой кислоты (AMPS), 2-акриламид-2-метил-1-бутансульфоновой кислоты (AMBS), акрилоилоксиэтилсульфоновой кислоты, метакрилоилоксиэтилсульфоновой кислоты, акрилоилоксипропилсульфоновой кислоты, метакрилоилоксипропилсульфоновой кислоты, винилсульфоновой кислоты, аллилсульфоновой кислоты, металлилсульфоновой кислоты, стиролсульфоновой кислоты, малеиновой кислоты, амида малеиновой кислоты и/или винилфосфоновой кислоты, или сополимер малеиновой кислоты или амида малеиновой кислоты соответственно со стиролом, простыми виниловыми эфирами или альфа-олефинами, и
полимерный совместный стабилизатор (С), представляющий собой полимер, образованный из одного или нескольких мономеров, относящихся к группе, состоящей из акриловой кислоты, метакриловой кислоты, винилсульфоната, стиролсульфоновой кислоты, итаконовой кислоты, винилфосфоновой кислоты, 2-акриламид-2-метил-1-пропансульфоновой кислоты (AMPS), 2-акриламид-2-метил-1-бутансульфоновой кислоты (AMBS), акрилоилоксиэтилсульфоновой кислоты, метакрилоилоксиэтилсульфоновой кислоты, акрилоилоксипропилсульфоновой кислоты и метакрилоилоксипропилсульфоновой кислоты,
причем среднемассовая молекулярная масса полимерного стабилизатора (В) составляет от приблизительно 20000 до приблизительно 1000000 г/моль, а среднемассовая молекулярная масса полимерного совместного стабилизатора (С) составляет от приблизительно 1000 до приблизительно 15000 г/моль.
16. Полимерная дисперсия по п.15, где реакционная смесь представляет собой водную среду, а полимерная дисперсия представляет собой водную полимерную дисперсию.
17. Полимерная дисперсия по любому из пп.15-16, где полимерные частицы/капли характеризуются средним размером не более приблизительно 25 мкм.
18. Полимерная дисперсия по любому из пп.15-16, где в реакционной смеси и полимерной дисперсии присутствуют два или более совместных стабилизаторов (С).
19. Полимерная дисперсия по любому из пп.15-16, где полимерный стабилизатор (В) и полимерный совместный стабилизатор (С) образованы из различных мономеров.
1
20. Полимерная дисперсия по любому из пп.15-16, где в подходящем случае анионный мономер (m) относится к группе, состоящей из акриловой кислоты, метакриловой кислоты, (стиролсульфоновой кислоты), 2-акриламид-2-метил-1-пропансульфоновой кислоты (AMPS), 2-акриламид-2-метил-1-бутансульфоновой кислоты (AMBS), акрилоилоксиэтилсульфоновой кислоты, метакрилоилоксиэтилсульфоновой кислоты, акрилоилоксипропилсульфоновой кислоты, метакрилоилоксипропилсульфоновой кислоты, винилсульфоновой кислоты и их солей со щелочными металлами, щелочноземельными металлами или солей аммония.
2
21. Полимерная дисперсия по любому из пп.15-16, где один или несколько неионных мономеров (m) относятся к группе, состоящей из акриламида, метакриламида, N-метилакриламида, N-метилметакриламида, N-этилакриламида, N-этилметакриламида, N-изопропилакриламида, N-изопропилметакриламида, N,N-диметилакриламида, N-трет-бутилакриламида, N-трет-бутилметакриламида, N-гидроксиэтилакриламида, N-(трис(гидроксиметил)метил)акриламида, N-винилформамида, N-винилацетамида, гидроксиалкилакрилата или гидроксиалкилметакрилата, содержащих С2-С4 алкил, алкилакрилата или алкилметакрилата, содержащих С1-С4 алкил, бензилакрилата или бензилметакрилата, сложных эфиров, образованных из акриловой или метакриловой кислоты и дигидрокси(полиэтиленоксида), содержащего 1-20 этиленоксидных звеньев, или сложных эфиров, образованных из акриловой или метакриловой кислоты и монометоксигидрокси(полиэтиленоксида), содержащего 1-20 этиленоксидных звеньев.
2
22. Полимерная дисперсия по любому из пп.15-16, где один или несколько мономеров (m) относятся к группе, состоящей из акриламида, сложных эфиров акриловой или метакриловой кислот.
23. Полимерная дисперсия по любому из пп.15-16, где количество неорганической соли составляет от 0 до приблизительно 1,9 мас.% в расчете на общую массу дисперсии или реакционной смеси.
24. Полимерная дисперсия по любому из пп.15-16, где количество одной или нескольких неорганических солей составляет от 0 до приблизительно 0,5 мас.% в расчете на общую массу дисперсии или реакционной смеси.
25. Полимерная дисперсия по любому из пп.15-16, содержащая от приблизительно 10 до приблизительно 30 мас.% диспергированного полимера (А).
26. Полимерная дисперсия по любому из пп.15-16, содержащая от приблизительно 0,5 до приблизительно 3 мас.% полимерного стабилизатора (В).
27. Полимерная дисперсия по любому из пп.15-16, содержащая от приблизительно 3 до приблизительно 25 мас.% полимерного совместного стабилизатора (С).
28. Применение полимерной дисперсии по любому из пп.15-27 в качестве удерживающей и обезвоживающей добавки при производстве бумаги, в качестве добавки, увеличивающей прочность бумаги в сухом состоянии, в качестве загустителя и/или в качестве почвоулучшающей добавки.
29. Способ производства бумаги из водной суспензии, содержащей целлюлозные волокна и необязательные наполнители, который включает добавление к суспензии полимерной дисперсии по любому из пп.15-27, формование и обезвоживание суспензии на сетке.